築後長く経過した屋根の修復において、古屋根材の上に、防水塗料を下地塗料として塗布してからその上にミゼロン樹脂塗料等の無溶剤型塗料を厚く塗布することを特徴とする屋根の補修工法。無溶剤型塗料が乾かないうちにその塗膜の上に砂を振り掛け、その上に耐熱塗料を噴霧し、ローラ等で砂を押し固めることを特徴とする請求項1記載の屋根の補修工法。所定形状に成形された瓦素地の表面に、防水塗料を下地塗料として塗布してからその上に無溶剤型塗料を厚く塗布し、無溶剤型塗料が乾かないうちにその塗膜の上に砂を振り掛け、さらにその上に耐熱塗料を噴霧し、ローラ等で砂を押し固めたことを特徴とする屋根材。張り替えは上記のように問題があるばかりでなく、特に現在張り替え時期を迎えて脆くなっているカラーベストについては、作業中に壊れてアスベストが飛散するおそれがあり、廃棄処分においても同じような危険性が生じるため、安全性に万全を期す観点から屋根においたまま極力補修により再利用されることが望まれている。しかしながら、従来の補修は、溶剤型塗装により表面を被覆することによりその被膜の強度と防水性により形態の安定を確保するものであるが、従来の塗装によれば、紫外線を浴びることにより、塗料が劣化しやすく、また、柔軟性が失われる。こうなると、補強的な強度が維持されなくなり、また、亀裂が生じてそこから浸入した雨水が瓦の亀裂を大きくすることになって、期待するだけの耐用年数が得られなかった。この発明は、上記のような実情に鑑みて、紫外線を浴びても塗料が劣化しなく、柔軟性および強度を維持し、亀裂も生じなく、雨漏りしなく耐用年数が長くなる屋根の補修工法および屋根材を提供することを課題とした。上記の課題を解決するために、築後長く経過した屋根の修復において、古屋根材の上に、防水塗料を下地塗料として塗布してからその上にミゼロン樹脂塗料等の無溶剤型塗料を厚く塗布することを特徴とする屋根の補修工法を提供する。また、この発明は、所定形状に成形された瓦素地の表面に、防水塗料を下地塗料として塗布してからその上に無溶剤型塗料を厚く塗布し、無溶剤型塗が乾かないうちにその塗膜の上に砂を振り掛け、さらにその上に耐熱塗料を噴霧し、ローラ等で砂を押し固めたことを特徴とする屋根材を提供する。上記いずれにおいても、屋根材に特殊ポリウレタン樹脂塗料乃至ミゼロン樹脂塗料等の無溶剤型塗料を塗布する。無溶剤型塗料の利点は次の通りである。1耐久性の向上。つまり、紫外線劣化に強いので、母材が保護される。2亀裂、ひび割れからの漏水を防ぐ。3断熱効果によるエネルギーの節約。4瓦内の凍結溶解作用の防止。以上説明したように、この発明によれば、紫外線を浴びても塗料が劣化しなく、柔軟性および強度を維持して屋根材の安定性を維持でき、亀裂も生じなく、屋根の耐用年数が長くなり、断熱性も良好となり、快適な住居環境の実現に資することができるという優れた効果がある。殊に、この発明の工法では、亀裂、ひび割れを補修し、耐久力の向上を図ることができ、更に屋根材を張り替えることなく補修できるので、廃棄する無駄をなくし、また、溶剤を使用しないことから、環境にも至って配慮したものとなる。この発明において、古屋根材11とは屋根Rに葺かれている既存の屋根瓦ないしカラーベスト等をいい、屋根材Pとは新品として製造された屋根瓦やカラーベスト等をいうものとする。また、無溶剤型塗料を使用するが、特に2液の無溶剤ウレタン樹脂塗料は、商品名がミゼロン樹脂塗料又はOM塗料と称され、2液内部混合型塗装機により、連続塗装で2~3mmの厚膜に塗装できる重防食塗料であり、特に補修に適している。無溶剤型塗料では、耐用年数が20年~40年を確保できる。また、1~2回塗りで塗膜1mm~3mmで、塗膜形成には、1日での施工完了も可能である。この場合は、主要素としての樹脂に助要素顔料等を加え、熱を加えることによって、流動性を持たせる。これも溶剤不使用である。この主剤に硬化剤を加えて硬化を促進させる。この塗料によれば、100固形ソリッドの膜形成がなされる。膜厚の目減りはない。無溶剤型塗料の主要素の樹脂には、ポリウレタン類、エポキシ樹脂、アクリル類などを挙げることができ、ここでは、その例としてミゼロン樹脂塗料、OM塗料を挙げている。無溶剤型塗料の塗膜を有する瓦材は、耐熱性、耐火性が良好である。図1において、屋根Rの補修工法の一例を示す。この場合は、古屋根材11が30年程度を経ており、全ての古屋根材11で旧塗料の劣化が生じている。また、所々でひびが入っているものがあり、さらに進行してひび割れが生じているものもある。まず、古い屋根材11の上に水をジェット噴流状に吹き付けることにより洗浄し、乾かしてからその上に防水塗料3を塗布する。これは溶剤型塗料を用いてもよいが、無溶剤型塗料を用いた。防水塗料が乾いてから無溶剤型塗料5としてミゼロン樹脂塗料を塗布する。ミゼロン樹脂塗料は、2液反応硬化型で、3:1の割合で混合する。パテ状になった時点においてヘラで塗布し亀裂がある個所には塗りこむようにするとその完全な補修ともなる。膜厚0.5~1mmで塗布するとよい。工事を一気に仕上げないで、少しずつ毎日作業できるのも、大きな特徴である。ミゼロンは防水性があるため、凍結融解作用の防止にも効果があり、また、酸性雨による劣化防止にも効果がある。無溶剤型塗料5の上には耐熱塗料9を塗布して仕上げる。これにより太陽熱から無溶剤型塗料5を保護でき、また、耐火性が向上する。図2は、上記実施例に加えて砂7を用いた場合である。ミゼロンをカラーベストに塗るだけでも、多少の断熱効果が得られるが、砂7を撒くことで、滑り止め、断熱、防火の付加価値を持たせることができる。その場合は、無溶剤型塗料5が乾く前に、砂7を撒いて仕上げる。この場合、砂7を撒いた上に耐熱塗料9を噴霧しその上をローラで押し固めた。なお、図3は、屋根Rの断面図である。ところで、古い屋根がカラーベストの場合、素材がセメントや石綿であるため、水が浸透したり、風化や劣化等の損傷が考えられる。そのため、一般の溶剤型塗料では、5年程度の耐用しかない。しかし、無溶剤型特殊ポリウレタン樹脂塗料は、これらの損傷原因に対して40年の耐用が可能である。また、耐久性が向上すれば、張り替える必要もなく、材料資源の無駄遣いをなくし、エネルギーの節約ともなり、環境保全に貢献できる。図4および図5は、カラーベストの屋根材Pを製造手順において特に塗膜の構造について説明したもので、その屋根材Pは、基材がカラーベスト素地1であって、その上に防水塗料3と、無溶剤型塗料5とを重ね、さらにその上に砂7の層と、耐熱塗料9700°Cの層とが積層されている。素地1は、カラーベストの形状に成形されたものでイ、特殊繊維と砂土とセメントを結合材として押し固められる。アスベストは使用しない。この表面に一段目として溶剤型のポリウレタン樹脂塗料を防水塗料3として刷毛により塗布するロ。膜厚は100μm程度とした。防水塗料3の上には、無溶剤型塗料5としてミゼロン樹脂塗料がヘラ塗により塗布されるロ。この膜厚を200μm程度とした。この厚膜が乾かないうちに、上から砂7を撒き、付着させるハ。それか耐熱塗料9を吹き付けた後、ローラで砂7を押し固めるニ。これで屋根材Pが完成する図4。